FR 2557121 A1 19850628 FR 8320448 A 19831221 5 7 1 2 1 Compositions élastomériques organopolysiloxaniques vulcanisables à chaud à caractéristiques physiques améliorées La présente invention a pour objet des compositions organopo- lysiloxaniques, formées principalement par mélange de gommes diorganopolysiloxaniques, de charges, d'un groupe d'additifs particuliers et de peroxydes organiques. Ces compositions ont l'avantage, d'une part d'être faciles à travailler à l'état cru et, d'autre part de conduire, après durcissement à chaud, à des élasto- mères ayant de bonnes caractéristiques physiques telles qu'une faible déformation rémanente à la compression et une élasticité élevée. L'introduction de divers additifs pour modifier les propriétés des compositions diorganopolysiloxaniques, et des élastomères en découlant, est décrite dans de nombreux documents dont les premiers remontent aux débuts de la commercialisation des élastomères silicones durcis à chaud. Parmi ces additifs figurent: 1) des composés organosiliciques possédant des liaisons SiH dont l'utilisation est enseignée notamment: - dans le brevet français 1 278 278; les élastomères sili- cones adhèrent sur eux-mêmes et sur divers substrats. Des organo- polysiloxaniques linéaires (en fait des hydrogénoorganopolysilo- xanes) sont utilisés à raison de 4 à 20 parties pour 100 parties des gommes diorganopolysiloxaniques. Des charges renforçantes et non-renforçantes peuvent être ajoutées. - dans le brevet français 1 363 839; les élastomères sili- cones ont des caractéristiques diélectriques améliorées et une bonne adhérence sur divers supports. L'exemple 1 de ce brevet illustre l'emploi de 0,5 partie d'un méthylhydrogénopolysiloxane pour 99,5 parties d'une gomme méthylvinylpolysiloxanique. - dans le brevet français 1 377 569; les élastomères adhèrent sur euxmêmes. Des hydrogénoorganopolysiloxanes sont introduits à raison d'au plus 20 parties (dans les exemples, de l'ordre de 12 à 13 parties) pour 100 parties des gommes diorganopolysiloxaniques; des organopolysiloxanes modifiés par le bore sont, en outre, 5 7 121 ajoutés à raison de 5 à 60 parties pour 100 parties des gommes diorganopolysiloxaniques. - dans la demande japonaise publiée 73.093658-; les élasto- mères ont une faible déformation rémanente à la compression et sont peu affectés par le phénomène de l'efflorescence. Des hydrogénoorganopolysiloxanes sont introduits dans la proportion de 0,1 à 10 parties pour 100 parties des gommes diorganopolysiloxaniques; également, des dérivés du calcium sont mis en oeuvre (hydroxyde, oxyde, hydrure, peroxyde) dans les mêmes proportions que celles des hydrogénoorganopolysiloxanes. 2) des polymères organofluorés sous forme de poudres ou de substan- ces colloidales dont l'utilisation est enseignée notamment: - dans le brevet américain 2 710 290; les élastomères ont des propriétés mécaniques très performantes, en particulier la résis- tance au déchirement est élevée. De la poudre de polytétrafluoro- éthylène, de diamètre particulaire 0,15 à 100 p est introduite à raison de 1 à 20 parties pour 100 parties de la gomme diorganopo- lysiloxanique. - dans le brevet américain 4 010 136; les élastomères ont une surface lisse et uniforme. Une poudre de polytétrafluoroéthylène est introduite, ayant un diamètre particulaire moyen inférieur à 1000 p, à raison de 0,3 à 1 partie pour 100 parties d'un mélange formé à partir de 100 parties de gommes diorganopolysiloxaniques et de 15 à 25 parties de silices renforçantes. - dans la demande européenne publiée 51.369; les élastomères résistent aux huiles et aux carburants chauds. De la poudre de polytétrafluoroéthylène, de diamètre particulaire moyen de l'ordre de 30 à 500 p est introduite à raison de 0,8 à 5 parties pour 100 parties d'un mélange de gommes silicones fluorées et de silices renforçantes. 3) des alcoxysilanes possédant chacun; lié à l'atome de silicium, un groupe acroyloxy ou méthacroyloxyalcoyle, dont l'utilisation est enseignée notamment: - dans le brevet américain 3 379 607; un composé tel que le méthacroyloxypropyltriméthoxysilane de formule CH2=C(CH3)COO(CH2)3- Si(OCH3)3 qui est connu pour améliorer l'adhérence, est intimement mélangé avec un élastomère polysiloxanique (lignes 28 à 33, colonne 1). - dans la demande japonaise publiée 75.061450; des fibres de polyesters traitées par le méthacroyloxypropyltriméthoxysilane, sont utilisées comme charges dans des compositions silicones durcissables à chaud en élastomères. - dans la demande japonaise publiée 78.118452; l'exemple 1 montre l'introduction, à titre comparatif, de 1,5 partie du métha- croyloxypropyltriméthoxysilane pour 100 parties d'une gomme dimé- thylpolysiloxanique. Les compositions conduisent à des élastomères qui adhèrent fortement à divers supports. - dans le brevet américain 4 202 812; des acroyloxy(ou méthacroyloxy) alcoylalcoxysilanes sont introduits à raison de 0,08 à 0,3 partie pour 100 parties d'une base de caoutchouc silicone associées avec 25 à 300 parties de charges non renforçantes. Les élastomères ont des propriétés dynamométriques améliorées. 4) des dérivés du bore ou le produit de réaction de ces dérivés avec des polymères organopolysiloxaniques, dont l'utilisation est enseignée: - dans le brevet francais 1 130 806; les compositions sili- cones sont aisées à mettre en oeuvre. Les dérivés du bore tels que l'acide borique, l'anhydride borique, les borates d'alcoyles, sont ajoutés à raion de 0,005 à 0,09 partie pour 100 parties des gommes diorganopolysiloxaniques. - - dans le brevet américain 3 070 560; les compositions sont faciles à travailler, elles ne collent pas sur les mélangeurs à cylindres, les bras des pétrins. Des dérivés du bore tels que des borates d'alcoyles, l'acide et l'anhydride boriques, les borates de silyles sont introduits à raison de 0,015 à 0,25 partie pour 100 parties des gommes diorganopolysiloxaniques. En outre, -sont pré- sentes des huiles alpha-omega di(hydroxy)diorganopolysiloxaniques ayant au moins 1 % en poids de groupes OH. - dans le brevet français 1 248 776, les élastomères sont auto-adherents. Ils renferment de 0,5 à 50 parties, pour 100 parties des gommes diorganopolysiloxaniques, d'un polysiloxane boré provenant de la condensation d'une résine alcoxypolysiloxanique avec un complexe formé entre l'acide borique et un composé hydro- xylé. - dans le brevet français 1 377 569 déjà mentionné dans le paragraphe 1, les organopolysiloxanes modifiés au bore sont pré- parés par réaction à chaud de l'ordre de 3 à 30 parties de dérivés du bore (tels que les borates d'alcoyles, l'acide et l'anhydride boriques, les borates alcalins et les alcalino-terreux, les hy- drures de bore) avec 100 parties d'organopolysiloxanes, en présence ou non d'un catalyseur comme le chlorure ferrique. Les organopoly- siloxanes appropriés sont, par exemple, les polymères di(hydroxy- diméthylpolysiloxaniques, l'octaméthylcyclotétrasiloxane, les produits d'hydrolyse du diméthyldichlorosilane, ce dernier étant mélangé ou non avec du méthyltrichlorosilane. Ainsi il ressort des documents précédents que des propriétés souvent intéressantes, mais parfois déroutantes telles que l'adhé- rence des élastomères sur eux-mêmes, peuvent être obtenues en utilisant l'un des additifs du groupe des hydrogénoorganopolysilo- xanes, des dérivés du bore, des acroyloxy(ou méthacroyloxy)silanes et des polymères organofluorés. Toutefois, les fabricants et les utilisateurs d'élastomères silicones recherchent des produits possédant un ensemble de pro- priétés constantes, bien définies (et non toutes les propriétés précédemment relevées) quelles que soient les quantités employées et la nature des principaux constituants des compositions durcis- sables en élastomères silicones. En particulier, les fabricants voudraient travailler des compositions nerveuses, ne collant pas sur les cylindres des mélangeurs et ne se structurant pas au repos. Quant aux utilisa- teurs, ils désireraient plus spécialement mettre en oeuvre des élastomères ayant de bonnes caractéristiques dynamométriques, une faible déformation rémanente à la compression, une résilience élevée et une bonne stabilité thermique, ces qualités s'appliquant aussi bien à des élastomères opaques qu'à des élastomères translu- cides et même transparents. Les documents précités n'indiquent pas les moyens à utiliser pour atteindre les résultats souhaités par les fabricants et utilisateurs d'élastomères silicones. Par contre, la présente invention a pour objet de proposer des moyens permettant d'attein- dre de tels résultats. Plus précisément, l'invention a pour objet l'incorporation, dans des compositions silicones durcissant à chaud, non pas d'un additif mais d'un groupe d'additifs comprenant au moins 3 des 4 additifs précédemment décrits. Contrairement à ce qui aurait pi se produire, ces additifs employés conjointement ne se neutralisent pas ou ne se dégradent pas par interaction mutuelle; bien mieux, d'une façon inattendue, ils présentent en groupe, une efficacité accrue. L'invention a également pour objet les compositions organopo- lysiloxaniques, durcissables à la chaleur, renfermant les groupes d'additifs précités. Dans ce qui suit, sauf mention contraire, les parties ou pourcentages sont en poids. Les compositions selon l'invention sont formées par mélange de A) 100 parties d'une gomme diorganopolysiloxanique ayant une viscosité supérieure à 1000.000 mPa.s à 25 C, B) 5 à 150 parties d'une charge renforçante, D) 0,1 à 7 parties d'un peroxyde organique et, d'un groupe d'au moins 3 additifs choisis parmi les 4 additifs suivants: E) 0,1 à 5 parties d'un organohydrogénopolysiloxane; F) 0,1 à 6 parties d'un polymère organofluoré; G) 0,02 à 4 parties d'un composé organosiloxanique comportant, relié à l'atome de silicium, au moins un groupe acroyloxyalcoyle ou méthacroyloxyalcoyle; H) 0,1 à 4 parties d'un composé renfermant du bore. Les compositions selon l'invention peuvent contenir en outre jusqu'à 15 parties d'un huile diorganopolysiloxanique C) de visco- sité d'au plus 5000 mPa.s à 25 C. - La charge renforgante est de préférence une silice renforgante de combustion ou de précipitation. Les compositions préférées sont formées par mélange de: A) 100 parties d'une gomme diorganopolysiloxanique ayant une viscosité supérieure à 1000.000 mPa.s à 25 C, formée d'un enchaîne- ment de motifs de formule R2SiO, bloquée à chaque extrémité de sa chaine par un motif de formule R3Sio 0,5 et/ou un radical de formule OR'; dans ces formules les symboles R, identiques ou différents, représentent des radicaux méthyle, éthyle, n-propyle, phényle, vinyle et trifluoro-3,3,3 propyle au moins 60 % de ces radicaux étant méthyle et au plus 3 % étant vinyle, le symbole R' représente un atome d'hydrogène, un radical alcoyle ayant de 1 à 4 atomes de carbone, le radical bétaméthoxy-éthyle, B) 5 à 150 parties d'une silice renforçante de surface spéci- fique d'au moins 50 m2/g, C) O à 15 parties d'une huile diorganopolysiloxanique de viscosité d'au plus 5000 mPa.s à 25 C formée d'un enchainement de motifs de formule R"2SiO bloquée à chaque extrémité de sa chaine par un radical de formule OR'; dans ces formules les symboles R", identiques ou différents, représentent des radicaux méthyle, phényle, vinyle, au moins 40 % de ces radicaux étant méthyle et le symbole R' a la signification donnée sous A), D) 0,1 à 7 parties d'un peroxyde organique, et un groupe d'au moins 3 additifs choisis parmi les 4 additifs suivants: E) 0,1 à 5 parties d'un organohydrogénopolysiloxane de formule générale moyenne Hb(R")aSiO4_ab dans laquelle le symbole R" a la signification donnée sous C), le symbole a représente un nombre quelconque allant de 0,4 à 2 et le symbole b représente un nombre quelconque allant de 0,2 à 1, F) 0,1.à 6 parties d'un polymère organofluoré utilisé sous forme d'un solide pulvérulent et/ou d'une dispersion aqueuse colloidale, G) 0,02 à 4 parties d'un composé organosilicique portant au moins un groupe acroyloxyalcoyle ou méthacroyloxylalcoyle choisi parmi: R" - un silane répondant à la formule: CH2=CR3COO(CH2) u4 2 0C2) Si(OR)3-u dans laquelle le symbole R" a la signification donnée sous C), le symbole R représente un atome d'hydrogène, le radical méthyle, le symbole R4 représente un radical méthyle, éthyle, n-propyle, bétaméthoxyéthyle, le symbole w représente un nombre de 1 à 5 et le symbole u représente un nombre de O à 2; - les produits d'hydrolyse partielle du silane précédent - les polymères provenant de la réaction du silane de formule CH2=C(R3)COO(CH2) Si(OR 4)3, cette formule découlant de la formule précédente lorsque u = O, avec une huile diorganopolysilo- xanique choisie parmi les huiles C) bloquées à chaque extrémité de leur chaine par un radical hydroxyle, H) 0,1 à 4 parties d'un composé renfermant du bore utilisé sous la forme d'un dérivé organique ou minéral du bore ou d'un borosiloxane provenant de la réaction dudit dérivé du bore avec un polyorganosiloxane de formule générale moyenne Rc(OR')dSiO d c d 4-c-d dans laquelle les symboles R et R' ont chacun la signification donnée sous A), le symbole c représente un nombre quelconque allant de 0, 5 à 3 et le symbole d représente un nombre quelconque allant de O à 1. Les différents constituants des compositions selon l'invention sont explicités plus en détail ci-dessous. Les gommes diorganopolysiloxaniques A) de viscosité supérieure à 1000.000 mPa.s à 25 C, de préférence supérieure à 2000.000 mPa.s à 25 C, sont des polymères linéaires, de poids moléculaire élevé, dont la chaine diorganopolysiloxanique est constituée essentielle- ment des motifs de formule précitée R2SiO; cette chaine est bloquée à chaque extrémité par des motifs de formules R3Sio 0,5 et/ou le radical de formule OR'. La présence, le long de la chaine diorganopolysiloxanique, de faibles quantités de motifs autres que R2SiO, par exemple de formusle RSiO1,5 et/ou SiO2 n'est cependant pas exclue dans la proportion d'au plus 2 % par rapport au nombre de motifs R2SiO. Bien que la signification des radicaux R et R' soient explicités ci-dessus, on doit préciser que par radical alcoyle, on entend des radicaux alcoyles en C1-C4 et plus spéciale- ment les radicaux méthyle, éthyle, n-propyle et n-butyle. A titre d'exemples concrets de motifs de formules R2SiO et R3SiO0,5 et de radicaux de formule OR', peuvent être cités ceux de formules: (CH3)2SiO, CH3(CH2=CH)SiO, CH3(C6H5)SiO, (C6H5)2SiO, CH3(C2H5)SiO, (CH3CH CH2)CH3SiO, CH3(n.C3H7)SiO - (CH3)3Sio 05, (CH3)2CH2=CHSiO0,5 (CH3)C6H5)2Sio0,5 (CH3)(C6H5)(CH2=CH)Sio%,5 - OH, -OCH3, -0C2H5, -0-n.C3H7, -O-iso C3H7, -On C4H9 -OCH2CH20CH3 De préférence, sont utilisées des gommes méthylvinylpolysilo- xaniques contenant une faible quantité de radicaux vinyles, cette quantité représentant par exemple de 0,005 à 1,5 % du nombre des radicaux liés aux atomes de silicium. Les gommes A) sont commercialisées par les fabricants de silicones; d'autre part, elles peuvent être fabriquées en opérant selon les techniques déjà connues. Les charges, de préférence les silices renforgantes B) sont utilisées à raison de 5 à 150 parties, de préférence 8 à 100 parties, pour 100 parties des gommes diorganopolysiloxaniques A). Elles sont choisies parmi les silices de combustion et les silices de précipitation. Elles ont une surface spécifique, mesurée selon les méthodes BET et CTAB, d'au moins 50 m2/g, de préférence supé- rieur à 70 m2/g, une dimension moyenne des particules primaires inférieure à 80 nm et une densité apparente inférieure à 200 g/litre. Ces silices peuvent être incorporées telles quelles ou après avoir été traitées par des composés organosiliciques habituellement utilisés pour cet usage. Parmi ces composés, figurent les méthylpo- lysiloxanes tels que l'hexaméthyldisiloxane, l'octaméthylcycloté- trasiloxane, des méthylpolysilazanes tels que l'hexaméthyldisila- zane, l'hexaméthylcyclotrisilazane, des chlorosilanes tels que le diméthyldichlorosilane, le triméthylchlorosilane, le méthylvinyl- dichlorosilane, le diméthylvinylchlorosilane, des alcoxysilanes tels que le diméthyldiméthoxysilane, le diméthylvinyléthoxysilane, le triméthylméthoxysilane. Lors de ce traitement, les silices peuvent accroitre leur poids de départ jusqu'à un taux de 20 %, de préférence 18 % environ. 5 7 1 2 1 En dehors des silices renforçantes B) peuvent être introduites des charges minérales plus grossières dont le diamètre particulaire moyen est supérieur à 0,1 nm. Ces charges sont représentées plus spécialement par le quartz broyé, les argiles calcinées, les silices de diatomées, le carbonate de calcium, les oxydes de fer, de titane, de magnésium, d'aluminium. Elles sont introduites à raison d'au plus 120 parties, de préférence d'au plus 100 parties, pour 100 parties des gommes A). Ces charges minérales peuvent être utilisées telles quelles, c'est à dire non traitées ou traitées avec les composés organosiliciques mentionnés ciavant dans le cas des silices renforçantes B). Les huiles diorganopolysiloxaniques C) sont utilisées à raison de O à i5 parties, de préférence 0,3 à 12 parties pour 100 parties des gommes diorganopolysiloxaniques A). Ce sont des polymères linéaires de viscosité relativement peu élevée, au plus 5000 mPa.s à 25 C, de préférence au plus 4000 mPa.s à 25 C, dont la chaine diorganopolysiloxanique est formée essentiellement des motifs de formule précitée R"2SiO; cette chaine est bloquée à chaque extré- mité par un radical de formule précitée OR'. Au moins 40 % des radicaux R" sont des radicaux méthyle, de préférence au moins 45%. La signification des symboles R" et R' a été explicitée précé demment. A titre d'exemples concrets de motifs de formule R"2SiO et de radicaux de formule OR', peuvent être cités ceux de formules: (CH3)2SiO, CH3(CH2=CH) SiO, CH3(C6H5)SiO, (C6H5)2SiO, C6H5(CH2=CH)SiO, -OH, -OCH3, -OC2H5, -O-n. C3H7, -OCH2CH2OCH3 De préférence, sont utilisées: - des huiles diméthylpolysiloxaniques bloquées à chaque extrémité de leur chaine par des radicaux hydroxyle, méthoxyle, bétaméthoxyéthoxyle, de viscosité 10 à 200 mPa.s à 25 C; - des huiles méthylphénylpolysiloxaniques, constituées de motifs CH3(C6H5)SiO, bloquées à chaque extrémité de leur chaine par des radicaux hydroxyle et/ou méthoxyle, de viscosité 40 à 2000 mPa.s à 25 C. L'utilisation des huiles C) a pour objet d'empêcher les compositions de l'invention de subir une évolution au cours du stockage, et plus précisément de se structurer, de durcir; ce sont donc des agents "antistructures". Leur utilisation est surtout recomsmandée lorsque les quantités de silices renforçantes B) sont élevées, par exemple au-dessus de 30-40 parties pour 100 parties de gommes A). D'autres agents antistructures peuvent remplacer en totalité ou en partie, les huiles C), par exemple le diphénylsilanediol et les silanes de formules: (CH3)2-C - 0 I Si (CH3) (CH3)2-C 0 Si(H3)2 et (CH3)2-C 0 | 1 6 5) 3) (CH3)2-C " Si(C6Hs)(CH3) (CH3)2_C _ Cependant, ils sont souvent plus coûteux et/ou exigent plus de travail pour leur dispersion dans les compositions de l'invention que les huiles C). Les peroxydes organiques D) sont utilisés à raison de 0,1 à 7 parties, de préférence 0,2 à 5 parties, pour 100 parties des gommes A). Ils sont bien connus des techniciens et comprennent plus spécialement le peroxyde de benzoyle, le peroxyde de dichloro-2,4 benzoyle, le peroxyde de dicumyle, le bis(t-butylperoxy)2,5 dimé- thyl-2,5 hexane, le perbenzoate de t-butyle, le carbonate de peroxy tbutyle et d'isopropyle, le peroxyde de di-t-tubyle, le bis(t-butylperoxy) - 1,1 triméthyl-3,3,5 cyclohexane. Ces divers peroxydes se décomposent à des températures et à des vitesses parfais différentes. Ils sont choisis en fonction des conditions de durcissement exigées. Les groupes d'additifs qui caractérisent les compositions de l'invention sont constitués d'additifs choisis parmi les organohy- drogénopolysiloxanes E), les polymères organofluorés F), les 2557 1 2 1 composés organosiliciques portant au moins un groupe acroyloxy/ou (méthacroyloxy)alcoyle et les composés borés H). Chaque mélange ou groupe d'additifs renferme au moins 3 additifs. Il y a ainsi le choix entre 5 groupes d'additifs comportant chacun: (1) E, F, G (2) E, F, H (3) E, G, H (4) F, G, H (5) E, F, G, H Les organohydrogénopolysiloxanes E) sont utilisés à raison de 0,1 à 5 parties, de préférence 0,2 à 4 parties pour 100 parties des gommes A). Ils répondent de préférence à la formule précitée % (R") SiO4 ab dans laquelle le symbole R" représente un radical méthyle, vinyle, phényle, le symbole a représente un nombre allant de 0,4 à 2 et le symbole b un nombre allant de 0,2 à 1. Ces organohydrogénopolysiloxanes E) sont choisis parmi les polymères linéaires, ramifiés ou cycliques, constitués de motifs choisis parmi ceux de formule: R"2SiO, H(R")SiO, H(R")2SiOo 05, HSiO1,5, R"SiO015, SiO2, R"3Si 0,5 Ils peuvent être liquides, gommeux, ou résineux. En particu- lier: - les polymères linéaires peuvent répondre à la formule ci-après: (H)t(R")3 tSi(OSiR' 2)x[OSi(R")-3OSi(R")3 t(H)t y dans laquelle x = 0 à 10 000; y = O à 1000; t = O ou 1; y représente au m oins 2 quand t = O. - les polymères cycliques peuvent répondre à la formule ci-après: (HR"SiO)p (R 2Sio)-p' dans laquelle p = 1 à 10, p' = O à 10. ]2 - les polymères résineux peuvent être constitués: de motifs de formules H(R")SiO, R"SiO1,5, R"2SiO, répartis de manière à obtenir R"/Si = 1,05 à 1,5, H/Si = 0,3 à 0,5 de motifs de formules H(R")2Sio 05, SiO2 répartis de manière à obtenir R"/Si = 0,5 à 1,3; H/Si = 0,25 à 0,7. A titre d'exemples concrets, peuvent être cités les organohy- drogénopolysiloxanes: - de formules:(CH3)3Si[OSi(CH3)H]ylOSi(CH3)3 yl = 5 à 100 H(CH3)2Si(OSiCH3H)y2 [OSi(CH3)2]y3OSi(CH3)2H y2 = 3 à 40 y3 = 5 à 60 - constitués de motifs de formules: (CH3)2HSiOo5, SiO2, avec (CH3)/Si = 0,4 à 1,1 H/Si = 0,2 à 0,6 Les polymères fluorés F) sont utilisés à raison de 0,1 à 6 parties, de préférence 0,15 à 5 parties, pour 100 parties des gommes diorganopolysiloxaniques A). Ces composés sont bien connus des techniciens; ils sont préparés par polymérisation ou-copolymé- risation de monomères choisis par exemple dans le groupe du tétra- fluoroéthylène, du chlorotrifluoroéthylène, du fluorure de vinyli- dène, de l'hexafluoropropène. Ce sont donc des polymères ou des copolymères constitués de motifs dérivés des monomères précédents; ainsi sont utilisables des polytétrafluoroéthylènes, les copoly- mères binaires du type polytétrafluoroéthylène:bétafluoropropène, ou du type fluorure de vinylidène-hexafluoropropène, les copolymè- res ternaires du type fluorure de vinylidène-hexafluoropropène- tétrafluoroéthylène. Ces composés peuvent être introduits dans les compositions de l'invention sous la forme de poudres de diamètre particulaire moyen inférieur à 1000 U, par exemple de diamètre allant de 25 à 650 p. Ils peuvent être introduits également sous la forme de dispersions ou émulsions aqueuses. Dans ce cas, les particules dispersées des polymères ont généralement un diamètre moyen de l'ordre de 0,01 à p, de préférence 0,02-12 P; elles sont pratiquement à l'état colloidal ou micellaire. Les dispersions peuvent présenter des taux variables en polymères fluorés, par exemple de l'ordre de 20 à 80 % en poids. En dehors des polymères fluorés, elles renferment des agents dispersants et éventuellement des agents basiques. De préférence, les agents dispersants sont des composés tensioactifs nonioniques tels que les alcoylphénolpolyoxyéthylénés, dans lesquels le groupe alcoyle renferme de 7 à 12 atomes de carbone et le groupe polyoxyéthylène de 8 à 15 motifs -OCH2CH2-. Les dispersions de particules colloïdales de polymères fluorés sont bien connues. Elles sont décrites en particulier dans les brevets américains 2 478 229, 2 534 058, et 2 946 763. Les composés organosiliciques G) sont utilisés à raison de 0,02 à 4 parties, de préférence 0,03 à 3 parties, pour 100 parties des gommes diorganopolysiloxaniques A). Ils comportent les silanes répondant à la formule générale précitée: CH2=C(R)COO(CH2)wSi(R") u(OR 3-u 2 2 w I\J 3-u dans laquelle, comme déjà indiqué, le symbole R" représente un radical méthyle, vinyle, phényle, le symbole R3 représente un atome d'hydrogène, le radical méthyle, le symbole R4 représente un radical méthyle, éthyle, n-propyle, bétaméthoxyéthyle, le symbole w représente un nombre de 1 à 5 et le symbole u représente un nombre de 0 à 2. Ils comprennent donc les méthacroyloxyalcoylalcoxysilanes et les acroyloxyalcoylalcoxysilanes qui figurent par exemple dans le brevet américain 3 567 497. A titre d'exemples concrets de ces silanes peuvent être cités ceux de formules: CH2=CH-COOCH2Si(OCH3)3 CH2=CH-COOCH2Si(OCH2CH20CH3)2C6H5 CH2=CHCOO(CH 2)3Si(OC2H5)3 CH2=C(CH3)COO(CH2)3Si(QCH3)3 CH2=C(CH3)COO(CH2) 3SiCH3(OCH3)2 CH2=C(CH3)COO(CH2)5Si(OCH3)3 En-dehors des silanes sont utilisables dans les mêmes proportions, leurs produits d'hydrolyse partielle qui répondent à la formule générale moyenne: CH2=C(R)COO(CH2) Si(OR 4) 0 r+] 2= 2 w r [3-(r+u)] (R")u dans laquelle les symboles R", R3, R, w et u ont la signification donnée précédemment à propos de la formule des silanes G et le symbole r représente un nombre quelconque s'étendant de 0,5 à 2,2, la somme r + u s'étendant de 0,8 à 2,5. Il est recommandé d'effectuer l'hydrolyse des silanes à des températures comprises dans l'intervalle 30 à 100 C, en présence d'un catalyseur acide tel que l'acide chlorhydrique, l'acide phosphorique, l'acide acétique, avec une quantité molaire d'eau inférieure à la quantité nécessaire pour hydrolyser toutes les liaisons SiOR4 (une mole d'eau permet théoriquement de transformer 2 liaisons SiOR en une liaison siloxanique Si-O-Si). L'hydrolyse peut avoir lieu au sein ou non d'un solvant hydrocarboné ou halogénohydrocarboné. En dehors des silanes G/ et de leurs produits d'hydrolyse partielle, sont également utilisables, et dans les mîmes proportions, les produits de réaction des silanes de formule G'/: CH2=C(R3)COO(CH2) Si(OR4)3 (formule découlant de celle des silanes G/lorsque U = O) avec des huiles diorganopolysiloxaniques C/ limitées à celles bloquées à chaque extrémité de leur chaîne par un radical hydroxylé, ayant une viscosité de 70 à 500mPa.s à 25 C et renfermant au moins 60% de radicaux méthyles et au plus 3% de radicaux vinyles. Ces huiles seront appelées par la suite C'/. Les huiles C'/ et les silanes G'/ doivent être mélangés en des proportionstelles que le rapport molaire SiOH/SiOR4 s'étende de 0,1 à 0, 95. De plus, la réaction est catalysée à l'aide' d'un composé choisi parmi les titanates et polytitanates d'alcoyles et les sels de diorganoétain d'acides carboxyliques aliphatiques, à raison de 0,05 à 2 parties, pour 100 parties du mélange des huiles C'/ et des silanes G'/. L'alcool formé, de formule R OH, au cours de la réaction peut être éliminé ou non des mélanges réactionnels. Si on l'élimine, il ne faut pas dépasser 45% de la quantité pondérale théorique basée sur le nombre des radicaux SiOH et SiOR présents dans les mélanges. Un tel procédé est décrit dans le brevet français 2 447 386; il conduit à des compositions organopolysiloxaniques stables, de viscosité 60mPa.s à 20 000 mPa.s à 25 C. Les composés renfermant du bore H/ sont utilisés à raison de 0,1 à 4 parties, de préférence 0,2 à 3 parties, pour 100 parties des gommes diorganopolysiloxaniques A/. Ces composés peuvent être introduits sous la forme de dérivés organiques ou minéraux du bore. Parmi ces composés, peuvent être cités l'acide et l'anhydride borique, l'acide tétraborique ou pyroborique H2B407, les organoborates linéaires et cycliques de formules: - R OB OB-OR _I_ 6 OR6 k R6 et - (R5 OBO)k, dans lesquelles le radical R5 représente un radical alcoyle ayant de 1 à 10 atomes de carbone, un radical phényle, le symbole R6 représente R5, un atome d'hydrogène, le symbole k représente 0 à 3 et le symbole k' représente 3 à 5. A titre illustratif de ces organoborates, peuvent être cités, le borate de triméthyle, le borate de triéthyle, le borate de tri n-propyle, le borate de triphényle, la triméthylboroxine. D'autres esters de l'acide borique ainsi que des hydrures de bore, des complexes du bore, des borates métalliques, pouvant être introduits, sont décrits dans le brevet américain 3 231 542 colonne 6. En outre, les dérivés organiques et minéraux du bore peuvent être introduits sous la forme de mélanges intimes avec d'autres composés non borés. Ainsi, il est possible d'utiliser un mélange comportant de l'acide borique, un polyalcool (tel que 5 7 1 2 1 l'éthylèneglycol et le glycol) et des charges; ce type de mélange est décrit dans le brevet français 2 451 927. Il est possible également d'utiliser un mélange d'oxydes mixtes de silice et de bore obtenu par combustion d'halogènures de bore et de silicium (brevet américain 3 855 171) ou un mélange de silice de précipitation et d'acide borique (demande de brevet allemand 2 716 225, brevet français 2 431 992). En outre, les composés H/ renfermant du bore peuvent être introduits sous la forme de borosiloxanes; ces composés sont préparés par réaction des dérivés organiques ou minéraux du bore, décrits ci-avant, avec des polyorganosiloxanes de formule générale moyenne précitée: Rc(R'O)dSiO4-cd dans laquelle les symboles R et R' ont la signification des mêmes symboles R et R', utilisés précédemment pour la description des gommes A/, (plus exactement le symbole R représente un radical méthyle, éthyle, n-propyle, phényle, vinyle, trifluoro-3,3,3 propyle, le symbole R' représente un atome d'hydrogène, un radical alcoyle ayant de 1 à 4 atomes de carbone, un radical bétaméthoxyé- thyle) le symbole c représente un nombre quelconque allant de 0,5 à 3 et le symbole d représente un nombre quelconque allant de zéro à 1. Ces organopolysiloxanes peuvent présenter une structure linéaire, cyclique ou ramifiée. Les diorganopolysiloxanes linéaires englobent ceux constitués d'un enchaînement de motifs R2SiO et bloqués à chaque extrémité de leur chaîne par des motifs de formule R3Sio 0,5 et/ou des radicaux de formule OR'; la viscosité de ces diorganopolysiloxanes peut s'étendre de 10 à 1 000 000mPa.s à 25 C. A titre illustratif, peuvent être cités les huiles diméthylpolysiloxaniques de viscosité à 5000mPa.s à 25 C, bloquées à chaque extrémité de leur chaîne par un radical triméthylsiloxy, un radical hydroxyle ou un radical alcoxyle tel que méthoxyle, éthoxyle, n-propoxyle, n-butoxyle. Les diorganopolysiloxanes cycliques englobent ceux répondant à la formule: (SiR20)f[SiR(OR')O f, dans laquelle le symbole f représente un nombre entier de 3 à 15 et le symbole f' un nombre de zéro à 3. A titre illustratif peuvent être cités l'hexaméthylcyclotrisiloxane, l'octméthylcyclotétrasiloxane, le décamethylcyclopentasiloxane. Les organopolysiloxanes ramifiés, à l'état liquide ou résineux, englobent les polymères constitués de motifs choisis parmi ceux de formules R3SiO0,5, R2SiO, RSiO1,5, Si02, R2(R'O)SiO0,5, R'OSiO15, (R'0)2SiO ces motifs étant répartis de matière à conduire à un rapport R/Si allant de 0,5 à 1,8 et un rapport RO'/Si allant de 0 à 0,8. A titre illustratif peuvent être citées les résines organopoly- siloxaniques formées: - de motifs de formules (CH3)3SiO0,5 et SiO2, de rapport CH3/Si = 0,9 à 1,5 ayant 0,2 à 1% de groupes hydroxyle, - de motifs de formules CH3SiO1,5, (CH3)2SiO, (CH3)3Sio00,5, de rapport CH 3/Si = 1,05 à 1,6, ayant de 0,1 à 3% de groupes éthoxyle, - - de motifs de formules CH3SiO1,5 C6H5Si01,5' (CH3)2SiO, de rapport (CH3 + C6H5)/Si = 1,2 à 1,6, ayant de 0,1 à 2% de groupes hydroxyle. La réaction entre les dérivés organiques ou minéraux du bore et les organopolysiloxanes a lieu par chauffage, de préférence à des températures comprises dans l'intervalle 100 à 250 C, pendant une durée suffisante pour obtenir un mélange homogène, les quantités mises en présence étant, par exemple, de 1 à 30 parties de dérivés du bore pour 100 parties des organopolysiloxanes. Des catalyseurs peuvent être ajoutés tels que le chlorure ferrique, le chlorure d'aluminium, pour accélérer la réaction. Cependant, leur emploi n'est pas indispensable étant donné qu'ils sont difficiles à éliminer des produits de réaction. Au cours de la réaction, il se forme souvent des produits volatils. Ils peuvent être éliminés par chauffage prolongé à la pression atmosphérique ou par une durée de chauffage plus courte en appliquant une pression inférieure à la pression atmosphérique. Des modes de préparation des borosiloxanes figurent en particulier dans les brevets français 1 248 775, 1 377 569, 1 509 310, 1 591 565, le brevet américain 3 310 521, la demande japonaise publiée 77.022051. En dehors des constituants A/, B/, C/, D/ et des additifs E/, F/, G/, H/, peuvent être incorporés des pigments minéraux et organiques tels que du noir de carbone, de la poudre d'aluminium, des phtalocyanines ainsi que des stabilisants thermiques tels que des sels d'acides carboxyliques de fer, de cérium, de manganèse. D'autres adjuvants sont encore envisageables (par exemple (1) des agents neutralisant les produits de décomposition formés au cours de la réticulation ou à température élevée, tels que les hydroxydes et oxydes de calcium, de magnésium, de baryum, (brevet européen n 51 369), les sels d'acides carboxyliques de calcium, le silicate de calcium (2) des agents retardant la combustion à base de dérivés du platine. Ces dérivés du platine sont choisis généralement parmi l'acide chloroplatinique H2PtC16.6H20, le chlorure platinique CL4Pt et le chlorure platineux C12Pt, et leurs complexes ou leurs produits de réaction avec des composés organiques ou organosiliciques. Ils sont, de préférence, associés avec des oxydes et hydroxydes de cérium ou avec des oxydes de titane, de fer ou d'aluminium obtenus par combustion. De telles associations figurent, entre autres, dans les brevets français 2 051 792, 2 166 313, 2 203 846. La préparation des compositions conformes à l'invention s'effectue à l'aide de moyens mécaniques connus, par exemple de pétrins, de mélangeurs à cylindres, de mélangeurs à vis. Les divers constituants sont incorporés dans ces appareils dans un ordre pouvant être quelconque. Il est toutefois recommandé de charger tout d'abord les gommes A/ et les silices renforçantes B/ et en dernier lieu les peroxydes D/. Les compositions obtenues sont stables au stockage; par ailleurs, elles possèdent la faculté, très recherchée par les fabricants et formulateurs, de se travailler aisément sur les mélangeurs à cylindres du fait de leur cohésion et tenacité élevées. Ainsi, elles ne collent pas sur les cylindres même lorsqu'elles sont façonnées en feuilles de 0,5mm d'épaisseur. Elles sont durcissables en élastomères par chauffage sous pression ou à l'air ambiant à des températures de l'ordre de 100 à 350 C. La durée de chauffage varie évidemment avec la température, la pression et la nature des peroxydes; elle est généralement de plusieurs minutes vers 100-200 C et de quelques secondes vers 250-350 C. Les élastomères ainsi formés peuvent être chauffés ultérieure- ment, surtout ceux obtenus par moulage, dans l'intervalle 200-280'C, pendant une période d'au moins 1 heure, dans le dessein d'achever leur réticulation et d'éliminer les matières volatiles qu'ils renferment. Néanmoins, ces élastomères possèdent dès la fin de leur première phase de réticulation, c'est-à-dire avant la phase éventuelle de post-chauffage, de bonnes caractéristiques physiques et plus précisément une résilience élevée et une excellente tenue à *la déformation à la compression. De plus, ils peuvent présenter une nette transparence qu'ils conservent même après une longue période d'abandon à température élevée, par exemple vers 200-250'C. Pour obtenir cette transparence, il faut mettre en oeuvre des compositions ne renfermant ni pigments, ni charges autres que celles à base de silices renforçantes (silice de combustion, silice de précipitation, aérogel de silice) ni polymères fluorés F/ autres que ceux dispersés à l'état colloidal dans un milieu aqueux. Les élastomères, dérivant des compositions comportant des charges plus grossières et/ou des pigments, ainsi que des polymères fluorés F/ non micellaires, ne sont pas transparents mais ils conservent cependant une excellente stabilité thermique qui se manifeste qualitativement par le maintien de la coloration initiale. Les compositions conformes à l'invention sont utilisables pour la fabrication par moulage, calandrage, extrusion, de nombreuses pièces en élastomères silicones ou d'objets recouverts par ces élastomères. Ces pièces peuvent être des joints, des profilés, des tubes, des objets de protection de formes diverses, destines par exemple aux domaines de la mécanique (bagues d'étanchéité), de l'automobile (bonnettes de phares, capuchons de bougies), du bâtiment (joints d'huisserie), de l'électroménager (joints des portes de fours, de frigidaires). Les objets recouverts d'élastomères concernant plus spécialement les câbles électriques entourés d'une gaine en élastomère, les associations composites constituées de tissus de verre (ou d'autres matériaux plats) et de feuilles d'élastomère. Les pièces peuvent être utilisées également dans le domaine médical, pharmaceutique, alimentaire, grâce à la parfaite innocuité des élastomères silicones; elles sont, dans ces applications, de préférence translucides ou même transparentes. Elles peuvent, par exemple, avoir la forme de tubes (pour les appareils de transfusion sanguine, de dialyse), de tétines, de bouchons, de plaques (pour l'isolation thermique... Les exemples suivants illustrent l'invention sans en limiter la portée. EXEMPLE 1: On mélange intimement à l'aide d'un malaxeur les ingrédients suivants: - 80 parties d'une gomme diorganopolysiloxanique, de viscosité environ 25 Millions de mPa.s à 25 C, bloquée à chaque extrémité de sa chaîne par un motif diméthylvinylsiloxy, et comportant dans sa chaîne 99, 9% de motifs diméthylsiloxy et 0,1% de motif méthylvinylsiloxy. parties d'une gomme diméthylpolysiloxanique, de viscosité 20 millions de mPa.s à 25 C, bloquée à chaque extrémité de sa chaîne par un motif triméthylsiloxy. - 1,5 partie d'une dispersion aqueuse renfermant 60% en poids de particules de polytétrafluoroéthylène (de diamètre moyen 0,25 à 0,35p) et 3% en poids d'un agent dispersant non ionique. - 2 parties d'un méthylpolysiloxane boré préparé comme décrit à l'exemple 1 du brevet français 1 377 569. - 0,5 partie d'un méthylhydrogénopolysiloxane linéaire, de viscosité 45mPa.s à 25 C, bloqué à chaque extrémité de sa chaîne par un motif triméthylsiloxy, comportant dans sa chaîne essentiellement des motifs méthylhydrogénosiloxy. - 30 parties d'une silice de précipitation de surface spécifique externe 155m2/g. Le malaxage est arrêté 30 minutes après la fin de l'introduction de la silice. On enlève du malaxeur la composition homogène venant d'être préparée, la transfère sur un mélangeur à 2 cylindres et lui incorpore, à l'aide de ce mélangeur, 0,5% en poids du diméthyl-2,5-di(tertiobutylperoxy)-2,5 hexane. On constate que, pour un écartement très faible de 0,5mm des cylindres, la composition se travaille rapidement et sans adhérer aux cylindres. La composition catalysée est durcie en élastomère par chauf- fage dans des moules (dont certains ont une profondeur de 2 mm, et d'autres de 8 mm), pendant 10 minutes à 170 C sous une pression de bars. Les plaquesd'élastomères obtenues sont alors placées pendant 4 heures dans une étuve ventilée portée à 200 C. On cons- tate la bonne transparence des plaques. On prélève ensuite dans ces plaques des échantillons norma- lisés et mesure les propriétés suivantes: - dureté Shore selon la norme ASTMD 2240 - résistance à la rupture (R/R) selon la norme AFNOR T 46002 correspondant à la norme ASTMD 412 - allongement à la rupture en % selon la norme précédente T - résistance à la déchirure (R/D)selon la norme ASTM D 624. - déformation rémanente à la compression (DRC) mesurée en % après chauffage des éprouvettes pendant 22 h à 1770C sous % de compression résilience ZWICK en % selon la norme DIN 53512 Les résultats sont les suivants: - dureté Shore 43 - R/R en MPa 5,3 - allongement à la rupture en % 400 - R/D en kN/m 10 - DRC en % 18 - résilience ZWICK en % 55 On reproduit l'essai ci-avant en suivant le même processus et en utilisant exactement les mêmes constituants sauf qu'on ajoute 0,1 partie du silane de formule CH2=C(CH3)COO(CH2)3Si(OCH3)3. Les résultats sont les suivants sur le plan des propriétés: - dureté Shore A 46 - R/R en MPa 5,6 - allongement à la rupture en % 370 - R/D en kN/m 10 - DRC en % 15 - résilience ZWICK en % 60 EXEMPLE 2 On mélange intimement à l'aide d'un malaxeur les ingré- dients suivants: - 100 parties d'une gomme diorganopolysiloxanique de viscosité 30 millions de mPa.s à 25 C, bloquée à chaque extrémité de sa chaîne par un motif diméthylvinylsiloxy, comportant dans sa chaîne 99,8 % de motifs diméthylsiloxy et 0,2 % de motifs méthylvinylsiloxy. - 2 parties d'une dispersion aqueuse renfermant 60 Z en poids de particules de polytétrafluoroéthylène (de diamètre moyen 0,25 à 0,35 mm) et 3 % en poids d'un agent dispersant non ionique. - 1 partie du silane de formule CH2=C(CH3)COO(CH2)3Si(OCH3)3 - 2,5 parties d'un méthylpolysiloxane boré préparé comme décrit à l'exemple 1 du brevet français 1 377 569. - 1,5 partie d'une huile diméthylpolysiloxanique de viscosité 50 mPa.s à 25 C, bloquée à chaque extrémité de sa chaine par un radical hydroxyle lié à l'atome de silicium terminal. - 1,2 partie d'un méthylhydrogénopolysiloxane ramifié de viscosité mPa.s à 25 C, constitué de motifs (CH3)2HSiOo5 et SiO2 répartis -respectivement dans le rapport 2. - 50 parties d'une silice de précipitation de surface spécifique externe 155 m2/g. Le malaxage est arrêté 1 heure après la fin de l'introduction de l'ensemble des réactifs. La composition homogène- obtenue est sortie du malaxeur puis transférée sur un mélangeur à deux cylindres; on lui incorpore alors, à l'aide de ce mélangeur, 0,5 % en poids du diméthyl-2,5 di(tertiobutylperoxy-2,5) hexane. On constate au cours de cette étape que la composition, d'une part ne colle pas à la surface des cylindres, et d'autre part se travaille aisément grâce à sa forte cohésion. La composition catalysée est durcie en élastomère par chauf- fage, de la manière décrite à l'exemple 1, dans des moules pendant minutes à 170 C sous une pression de 30 bars. Les plaques d'élastomères ainsi préparées sont transparentes. Elles sont recuites par chauffage à 200 C pendant 4 heures. Elles conservent après ce traitement leur bonne transparence. On prélève ensuite, dans ces plaques recuites, des échantillons normalisés et mesure leurs caractéristiques physiques. On trouve: - dureté Shore A 73 - R/R en IPa 6,4 - allongement à la rupture en % 230 - R/D en kN/m il -DRC en % 19 - résilience ZWICK en % 51 EXEMPLE 3 A1/ On mélange intimement à l'aide d'un malaxeur les ingrédients suivants: - 100 parties d'une gomme diorganopolysiloxanique de viscosité 30 millions de mFa.s à 25 C, bloquée à chaque extrémité de sa chaune par un motif diméthylvinylsiloxy, comportant dans sa chaine 94,8 % de motifs diméthylsiloxy, 5 % de motifs diphénylsiloxy et 0,2 % de motifs méthylvinylsiloxy. - 1,5 partie d'une dispersion aqueuse renfermant 60 % en poids de particule de polytétrafluoroéthylène (de diamètre moyen 0,25 à 0,35 jm) et 3 % en poids d'un agent dispersant non ionique. - 0,3 partie du produit de réaction (décrit à l'exemple la) du brevet français 2 447 386) entre le silane de formule CH2=C(CH3)COO(CH2)3Si(OCH3) 3 et une huile diméthylpolysiloxanique bloquée à chaque extrémité de sa chaine par un radical hydroxyle lié à l'atome de silicium, de viscosité 100 mPa.s à 25 C. Ce produit est un liquide de viscosité 1000 mPa.s à 250C. - 6 parties d'une huile diméthylpolysiloxanique de viscosité 100 mPa.s à 25 C, bloquée à chaque extrémité de sa chaine par un radical hydroxyle lié à l'atome de silicium. - 0,7 partie d'un méthylhydrogénopolysiloxane linéaire de viscosité mPa.s à 25 C, bloqué à chaque extrémité de sa chaine par un motif triméthylsiloxy, comportant dans sa chaine essentiellement des motifs méthylhydrogénosiloxy. - 38 parties d'une silice de combustion de surface spécifique m2/g. Le malaxage est arrêté une heure après la fin de l'introduc- tion de tous les réactifs. La composition obtenue est sortie du malaxeur puis placée sur un mélangeur à deux cylindres: on lui incorpore, alors à l'aide du mélangeur, 1,5 % en poids d'une pâte renfermant du peroxyde de dichloro-2,4 benzoyle dispersé dans une huile bis (triméthylsiloxy) diméthylpolysiloxanique, de viscosité 1000 mPa.s à 25 C, dans le rapport pondéral 50/50. La composition catalysée se détache aisément des cylindres du mélangeur. Elle est ensuite extrudée en un ruban de 2 mm d'épais- seur. Ce ruban est ensuite durci par passage pendant 20 secondes dans un four porté à 350 C. Des portions de ruban sont recuites par chauffage à 200 C pendant 4 heures. Elles sont transparentes dans toute leur masse sans trace d'opalescence. On mesure leurs caracte- ristiques physiques, on trouve: - dureté Shore A 55 - R/R en MPa 9,1 allongement à la rupture en % 450 - R/D en kN/m 15 - DRC en % 20 résilience ZWICK en % 50 A2/ -On reproduit l'essai sous A1/ en suivant le même proces- sus et en utilisant les mêmes constituants, sauf qu'on utilise, à la place de 1,5 partie de la dispersion aqueuse renfermant 60 Z en poids c particules de polytétratrafluoroéthylène, 1 partie d'une poudre de polytétrafluoroéthylène de diamètre particulaire moyen 100 Pm. On note que les caractéristiques physiques des plaques recui- tes d'élastomères sont pratiquement identiques à celles fabriquées sous A1/; cependant, la transparence des plaques a disparu, elle est remplacée par une nette opalescence. A3/ -De même, on refait un autre essai, analogue à celui sous A2/, mais cette fois on conserve 1,5 partie de la dispersion aqueuse à 60 % en poids de particules de polytétrafluoroéthylène et on ajoute, en outre, 0, 5 partie d'un mélange pondéral 50/50 d'acide borique B (OH)3 et d'une gomme diméthylpolysiloxanique bloquée à chaque extrémité de sa chaine par un motif triméthylsiloxy, de viscosité 50 000 000 mPa.s à 25 C. On constate une amélioration de la ténacité des compositions; en particulier, ces compositions peuvent subir des étirements importants sans se déchirer. Les autres propriétés des compositions ainsi que les propriétés des élastomères en dérivant sont analogues à celles figurant sous A1/. REVENDICATIONS 1) Compositions élastomériques organopolysiloxaniques vulcani- sables à chaud, caractérisées en ce qu'elles comportent: A) 100 parties d'une gomme diorganopolysiloxanique ayant une viscosité supérieure à 1 000 000 mPa.s à 25 C, B) 5 à 150 parties d'une charge renforçante, D) 0,1 à 7 parties d'un peroxyde organique et, un groupe d'au moins 3 additifs choisis parmi les 4 additifs suivants E) 0,1 à 5 parties d'un organohydrogénopolysiloxane, F) 0,1 à 6 parties d'un polymère organofluoré, G) 0,02 à 4 parties d'un composé organosiloxanique comportant relié à l'atome de silicium au moins un groupe acroylox- yalcoyle ou méthacroyloxyalcoyle, H) 0,1 à 4 parties d'un composé renfermant du bore. 2) Compositions selon la revendication 1), caractérisées en ce qu'elles comportent en outre jusqu'à 15 parties d'une huile diorga- _nopolysiloxanique C) de viscosité d'au plus 5000 mPa.s à 25 C formée d'un enchainement de motifs de formule R"2SiO, bloquée à chaque extrémité de sa chaine par un radical de formule OR', dans ces formules les symboles R", identiques ou différents, représen- tent des radicaux méthyle, phényle, vinyle, au moins 40 % de ces radicaux étant méthyle et le symbole R' représente un atome d'hydrogène, un radical alcoyle ayant de 1 à 4 atomes de carbone, le radical bétaméthoxy-éthyle. 3) Compositions selon la revendication 1 ou 2 caractérisées en ce que la charge renforçante est une silice de combustion ou de précipitation de surface spécifique d'au moins 50 g/m2. 4) Compositions selon l'une quelconque des revendications précédentes, caractérisées en ce que la gomme A/, formée d'un enchainement de motifs de formule R2SiO est bloquée à chaque extrémité de sa chaine par un motif de formule R3SiOo,5 et/ou un radical de formule OR'; dans ces formules les symboles R, identi- ques ou différents, représentent des radicaux méthyle, éthyle, n-propyle, phényle, vinyle et trifluoro-3,3,3 propyle, au moins 60 % de ces radicaux étant méthyle et au plus 3 % étant vinyle, le symbole R' 2557 121 représente un atome d'hydrogène, un radical alcoyle ayant de 1 à 4 atomes de carbone, le radical bétaméthoxy-éthyle. ) Compositions selon l'une quelconque des revendications précédentes, caractérisées en ce que l'additif E/ est un organohy- drogénopolysiloxane de formule générale moyenne Hb(R")aSiO4_ab dans laquelle le symbole R" a la signification donnée à la revendication 2 pour le constituant C/, le symbole a représente un nombre quelconque allant de 0,4 à 2 et le symbole b représente un nombre quelconque allant de 0,2 à 1. 6) Compositions selon l'une quelconque des revendications précédentes, caractérisées en ce que l'additif F/ est un polymère organofluoré utilisé sous la forme d'un solide pulvérulent et/ou d'une dispersion aqueuse. 7) Compositions selon l'une quelconque des revendications précédentes, caractérisées en ce que l'additif G/ est un silane répondant à la formule: CH2=CR COO(CH2)w Si(OR)3-u (R")4 dans laquelle le symbole R" a la signification donnée à la revendication pour le constituant C/, le symbole R3 représente un atome d'hydrogène, le radical méthyle, le symbole R4 représente un radical méthyle, éthyle, n-propyle, bétaméthoxyéthyle, le symbole w représente un nombre de 1 à 5 et le symbole p représente un nombre de 0 à 2. 8) Compositions selon l'une quelconque des revendications précédentes, caractérisees en ce que l'additif H/ est un composé renfermant du bore, utilisé sous la forme d'un dérivé organique ou minéral du bore ou d'un borosiloxane provenant de la réaction dudit dérivé du bore avec un polyorganosiloxane de formule générale moyenne: R (OR') SiO d 4c-d dans laquelle les symboles R et R' ont chacun la signification donnée à la revendication 4 pour le constituant A/, le symbole c représente un nombre quelconque allant de 0,5 à 3 et le symbole d représente un nombre quelconque allant de zéro à 1.